1- 2124517 L'invention concerne des masses à mouler difficilement inflammables, contenant des charges à base de polyoléfines atactiques, les charges étant telles qu'elles ne nuisent en rien à la résistance à l'inflammation, 5 Les systèmes fusibles ont trouvé ces derniers temps une importance de plus en plus grande comme revêtements et colles, grâce à leurs avantages techniques tels que l'absence de solvants, la rapidité de prise et d'assemblage. Les polyoléfines atactiques se sont 10 assuré' , en particulier, une place prépondérante comme matières premières pour la fabrication de masses fondues, entre autres pour le revêtement de matériaux textiles, de bandes, feuilles et supports SDlides. Parmi les objets préparés à l'aide de polyoléfines atactiques, on peut mentionner, par exemple, les feutres de 15 tapis et les revêtements insonorisants des automobiles. Les polyoléfines atactiques sont essentiellement des produits amorphes mais qui peuvent contenir aussi, notamment pour augmenter leur dureté, des fractions isotactiques. Pour les applications mentionnées ci-dessus, elles sont combinées généralement à des 20 charges, soit seules, soit mélangées à d'autres polymères, résines, cires, plastifiants, la combustibilité de ces masses d'enduc-tion est un inconvénient, les particules de charges incorporées agissant comme mèche. Ainsi, une masse composée de 30 parties en poids de polypropylène atactique et de 70 parties d'une char-25 ge minérale brûle totalement après une courte exposition à une flamme. Il est connu de rendre peu inflammable un polypropylène cristallisé par addition de trioxyde d'antimoine et de paraffine chlorée. Mais la résistance à la flamme 30 de tels produits est fortement diminuée, ou même annulée, par l'addition de charges connues, telles que la craie, chaux, amiante, talCo On a trouvé qu'on obtient des masses fondues en polyoléfines atactiques contenant des charges et dif— 35 ficilement inflammables en utilisant des combinaisons de paraffines chlorées et de trioxyde d'antimoine lorsque les charges mises en oeuvre possèdent, aux conditions de traitement, de mise en oeuvre et de combustion,' une réactivité vis à vis des halogènes ou des dérivés halogènes plus faible que le trioxyde d'anti-40 moine, c'est-à-dire lorsqu'elles sont pratiquement inertes. COPY 72 03887 2.- 2124517 A cet effet, l'invention concerne des masses à mouler chargées difficilement inflammables, à base de polyoléfines atactiques, caractérisées en ce qu'elles contiennent, pour les rendre résistantes à l'inflammation, 0,1 à 10 par-5 ties en poids de trioxyde d'antimoine, et 1 à 10 parties en poids de paraffine chlorée à 30-70 parties en poids de chlore, ainsi que 5 à 85 parties en poids de charges, lesquelles charges possèdent, vis à vis des halogènes et des composés halogénés une réactivité inférieure à celle du trioxyde d'antimoine. 10 Des charges appropriées sont entre au tres le fluorure de calcium, la baryte sulfatée, le sulfate de calcium, le quartz, les cilicates d'aluminium et le verre. Les masses fondues peuvent contenir en outre des stabilisateurs. On entend principalement, dans l'es-15 prit de l'invention, par polyoléfines atactiques, des homopoly-mérisats amorphes d* Les exemples suivants expliqueront davantage l'invention, sans pourtant la limiter. EXEMPLE 1 -20 Une masse à mouler est composée de : 25 parties de polypropylène atactique (viscosité à 170°C s 20 000 cP pénétration 24 1/10 mm) 75 parties de baryte sulfatée 3 parties de paraffine chlorée "Cereclor" 7011 (ICI) 25 0,5 partie de trioxyde d'antimoine 0,2 partie de Topanol CA® de l'ICI (antioxydant phénolique) 0,2 partie de thiodipropionate de dilauryle 0,2 partie de stéarate de calcium Cette masse a été éprouvée d'après la 30 norme DIF 22 103. La durée de combustion moyenne après inflammation était de 0,8 sec. Les gouttes qui tombent ne brûlent pas. EXEMPLE 2 - (exemple comparatif) On a préparé une masse à mouler identique à l'exemple 1, sauf que la charge est constituée de 75 35 parties de chaux. La masse ne résiste pas à la flamme. Après une exposition de 15 sec. à la flamme d'un bec Bunsen, elle brûle complètement. EXEMPLE 3 - Une masse à mouler est composée de : 40 72 03887 3.- 2124517 30 parties de polypropylène atactique comme à l'exemple 1, 70 parties de sulfate de calcium 5 parties de paraffine chlorée "Cereclor" 70 1 partie de trioxyde d'antimoine 5 0,2 partie de Topanol CAR de l'IOI (antioxydant phénolique) 0,2 partie de thiodipropionate de dilauryle 0,5 partie de Mark WSR de Argus Chemical N.V. (stabilisateur au baryum-cadmium) L'examen selon DIN 22 103 donne une combustion moyenne après ex-10 position à la flamme de 0,5 sec. les gouttes qui tombent ne brûlent pas. EXEMPLE 4 - On prépare une masse à mouler identique à celle de l'exemple 1 mais qui comporte 25 parties de poly-15 butène-1 atactique (viscosité à 170° C : 12 000 cP, pénétration 40 1/10 mm). La masse est difficile à enflammer, la combustion moyenne après exposition à la flamme est de 0,9 sec5 les gouttes qui tombent ne brûlent pas. Les quantités mises en oeuvre sont 20 de préférence les suivantes s 0,3 à 1 ,0 partie en poids de trioxyde d'antimoine, 2 à 5 parties en poids de paraffine chlorée et 60 à 80 parties en poids de charges. La paraffine chlorée contiendra de préférence 70 parties en poids de chlore. Bien entendu, l'invention n'est pas 25 limitée aux exemples de réalisation ci-dessus décrits, à partir desquels on pourra prévoir d'autres modes et d'autres formes de réalisation, sans pour cela sortir du cadre de l'invention. 72 03887 4.- 2124517 REVENDICATIONS 1Masses à mouler chargées difficilement inflammables à base de polyoléfines atactiques, caractérisées en ce qu'elles contiennent, pour les rendre résistantes à 5 l'inflammation, 0,1 à 10 parties en poids de trioxyde d'antimoine et 1 à 10 parties en poids de paraffine chlorée à 30-70 parties en poids de chlore ainsi que 5 à 85 parties en poids de charges, lesquelles charges possèdent, vis à vis des halogènes et des composés halogènes, une réactivité inférieure à celle du trioxyde d1-10 antimoine. 2.- Masses fondues conformes à la revendication 1 caractérisées en ce qu'elles contiennent, en tant que charges, du sulfate de baryum.